АДГЕЗИОННАЯ КОМПОЗИЦИЯ НА ОСНОВЕ ПОЛИЭТИЛЕНА, СПОСОБ ЕЕ ПОЛУЧЕНИЯ И ПРИМЕНЕНИЕ

1. Адгезионная композиция, содержащая по отношению к общей массе композиции следующие компоненты:
3
А) от 59 до 82 мас.% линейного полиэтилена низкой плотности (ЛПЭНП), имеющего плотность в диапазоне от 0,915 до 0,925 г/см и характеризующегося разветвленной углеводородной цепью с боковыми ответвлениями, содержащими не менее 4 атомов углерода;
3
В) от 15 до 2 0мас.% полиэтилена высокой плотности (ПЭВП), привитого функциональным мономером, имеющего плотность не менее чем 0,955 г/см;
С) от 3 до 20 мас.% эластомера,
D) необязательные добавки- до 100%,
190/2,16
при этом ЛПЭНП и ПЭВП характеризуются ПТР в интервале от 0,8 до 1,2 г/10 мин.
2. Адгезионная композиция по п.1, где содержание ЛПЭНП по отношению к общей массе композиции составляет от 70 до 82 мас.%
3. Адгезионная композиция по п.2, где содержание ЛПЭНП по отношению к общей массе композиции составляет от 75 до 80 мас.%
4. Адгезионная композиция по п.1, где содержание ПЭВП, привитого функциональным мономером, по отношению к общей массе композиции составляет от 15 до 18 мас.%
5. Адгезионная композиция по п.4, где содержание ПЭВП, привитого функциональным мономером, по отношению к общей массе композиции составляет от 15 до 17 мас.%
6. Адгезионная композиция по п.1, где содержание эластомера по отношению к общей массе композиции составляет от 5 до 15 мас.%
7. Адгезионная композиция по п.6, где содержание эластомера по отношению к общей массе композиции составляет от 5 до 10 мас.%
8. Адгезионная композиция по п.1, где эластомер используют в массовом соотношении к ПЭВП, привитому функциональным мономером, равном от 1:1 до 1:5.
9. Адгезионная композиция по п.8, где эластомер используют в массовом соотношении к ПЭВП, привитому функциональным мономером, равном от 1:2 до 1:3.
3
10. Адгезионная композиция по п.1, где плотность ЛПЭНП составляет от 0,916 до 0,920 г/см.
3
11. Адгезионная композиция по п.10. где плотность ПЭВП, привитого функциональным мономером, составляет не менее 0,960 г/см.
190/2,16
12. Адгезионная композиция по п.1, где ПТР для ЛПЭНП и ПЭВП находится в диапазоне от 0,9 до 1,1 г/10 мин.
13. Адгезионная композиция по п.1, где соотношение ПТР для ЛПЭНП и ПЭВП близко или равно 1.
14. Адгезионная композиция по п.1, где молекулярные массы ЛПЭНП и ПЭВП, привитого функциональным мономером, находятся в диапазоне от 65000 до 80000 г/моль.
15. Адгезионная композиция по п.14, где молекулярные массы ЛПЭНП и ПЭВП, привитого функциональным мономером, находятся в диапазоне от 70000 до 75000 г/моль.
16. Адгезионная композиция по п.1, где молекулярно-массовое распределение для ПЭВП, привитого функциональным мономером, составляет не менее 5,9.
17. Адгезионная композиция по п.16, где молекулярно-массовое распределение для ПЭВП, привитого функциональным мономером, составляет не менее 6,2.
18. Адгезионная композиция по п.1, где ЛПЭНП представляет собой сополимер этилена с α-олефином, содержащим не менее четырех атомов углерода.
19. Адгезионная композиция по п.18, где содержание α-олефинового сомономера в ЛПЭНП составляет от 2,5 до 8 мас.%
20. Адгезионная композиция по п.19, где содержание α-олефинового сомономера в ЛПЭНП составляет от 3 до 6 мас.%
21. Адгезионная композиция по п.20, где содержание α-олефинового сомономера в ЛПЭНП составляет от 3,5 до 5 мас.%
22. Адгезионная композиция по п.1, где ЛПЭНП представляет собой полиэтилен, который отличается наличием длинно-цепочечных ответвлений углеводородных цепей - боковых ответвлений, содержащих 100 и более атомов углерода.
23. Адгезионная композиция по п.21, где ЛПЭНП представляет собой полиэтилен, который отличается наличием длинно-цепочечных ответвлений углеводородных цепей - боковых ответвлений, содержащих 100 и более атомов углерода, получаемый по механизму обратимой передачи цепи.
24. Адгезионная композиция по п.1, где ПЭВП, привитый функциональным мономером, представляет собой гомополимер этилена, к макромолекуле которого привит функциональный мономер.
25. Адгезионная композиция по п.24, где функциональный мономер представляет собой ненасыщенные карбоновые кислоты и их производные.
26. Адгезионная композиция по п.25, где ненасыщенные карбоновые кислоты представляют собой кислоты, содержащие от 2 до 20 атомов углерода.
27. Адгезионная композиция по п.25, где производные ненасыщенных карбоновых кислот включают эфирные производные и ангидриды ненасыщенных карбоновых кислот.
28. Адгезионная композиция по п.27, где эфирные производные ненасыщенных карбоновых кислот включают, в частности, алкил(мет)акрилат, где алкил содержит до 24 атомов углерода.
29. Адгезионная композиция по п.27, где ангидриды ненасыщенных карбоновых кислот включают малеиновый ангидрид, итаконовый ангидрид, цитраконовый ангидрид, тетрагидрафталевый ангидрид.
30. Адгезионная композиция по п.1, где функциональный мономер представляет собой малеиновый ангидрид.
31. Адгезионная композиция по п.1, где количество функционального мономера, привитого на ПЭВП, составляет от 0,5 до 2 мас.%, по отношению к общей массе ПЭВП, привитого функциональным мономером.
32. Адгезионная композиция по п.31, где количество функционального мономера, привитого на ПЭВП, составляет от 1,0 до 1,5 мас.% по отношению к общей массе ПЭВП, привитого функциональным мономером.
33. Адгезионная композиция по п.1, где ПЭВП, привитый функциональным мономером, получают посредством реакционной экструзии ПЭВП и функционального мономера в присутствии либо в отсутствие радикального инициатора.
34. Адгезионная композиция по п.33, где радикальный инициатор представляет собой органический пероксид.
35. Адгезионная композиция по п.34, где количество органического пероксида составляет от 0,01 до 0,4 мас.%, наиболее предпочтительно от 0,05 до 0,15 мас.%, в расчете на общую массу композиции.
36. Адгезионная композиция по п.1, где эластомер представляет собой сополимер этилена с α-олефинами, содержащими от 4 до 8 атомов углерода, и/или сополимер этилена со сложными эфирами непредельных карбоновых кислот.
37. Адгезионная композиция по п.36, где сополимеры этилена со сложными эфирами ненасыщенных карбоновых кислот представляют собой статистические сополимеры с содержанием сложноэфирного сомономера в количестве от 5 до 40 мас.%
38. Адгезионная композиция по п.37, где указанный сложный эфир ненасыщенных карбоновых кислот выбирают из алкилакрилата и/или алкилметакрилата, где алкил содержит до 24 атомов углерода.
39. Адгезионная композиция по п.1, где другие добавки включают антиоксиданты, УФ-поглотители, антистатические агенты, агенты кристаллизации, наполнители, скользящие добавки, замедлители горения.
40. Адгезионная композиция по п.1, где другие добавки используют в количестве от 0 до 1мас.%, предпочтительно от 0,1 до 0,5 мас.%
41. Способ получения адгезионной композиции, включающий стадии:
получения ПЭВП, привитого функциональным мономером, при смешивании ПЭВП и функционального мономера, и
смешивания и переработки в однородный расплав смеси полученного на предшествующей стадии ПЭВП, привитого функциональным мономером, ЛПЭНП и эластомера,
в котором указанные стадии проводят в отношении следующих компонентов, взятых по отношению к общей массе композиции в количестве:
3
А) от 59 до 82 мас.% линейного полиэтилена низкой плотности (ЛПЭНП), имеющего плотность в диапазоне от 0,915 до 0,925 г/см и характеризующегося разветвленной углеводородной цепью с боковыми ответвлениями, содержащими не менее 4 атомов углерода;
3
В) от 15 до 20 мас.% полиэтилена высокой плотности (ПЭВП), привитого функциональным мономером, имеющего плотность не менее чем 0,955 г/см;
С) от 3 до 20 мас.% эластомера,
D) необязательные добавки- до 100%,
190/2,16
где ЛПЭНП и ПЭВП характеризуются ПТР в интервале от 0,8 до 1,2 г/10 мин.
42. Способ получения композиции по п. 41, где содержание ЛПЭНП по отношению к общей массе композиции составляет от 70 до 82 мас.%
43. Способ получения композиции по п. 42, где содержание ЛПЭНП по отношению к общей массе композиции составляет от 75 до 80 мас.%
44. Способ получения композиции по п. 41, где содержание ПЭВП, привитого функциональным мономером, по отношению к общей массе композиции составляет от 15 до 18мас.%
45. Способ получения композиции по п. 44, где содержание ПЭВП, привитого функциональным мономером, по отношению к общей массе композиции составляет от 15 до 17 мас.%
46. Способ получения композиции по п. 41, где содержание эластомера по отношению к общей массе композиции составляет от 5 до 15 мас.%
47. Способ получения композиции по п. 46, где содержание эластомера по отношению к общей массе композиции составляет от 5 до 10 мас.%
48. Способ получения композиции по п. 41, где эластомер используют в массовом соотношении к ПЭВП, привитому функциональным мономером, равном от 1:1 до 1:5.
49. Способ получения композиции по п. 48, где эластомер используют в массовом соотношении к ПЭВП, привитому функциональным мономером, равном от 1:2 до 1:3.
3
50. Способ получения композиции по п. 41, где плотность ЛПЭНП составляет от 0,916 до 0,920 г/см.
3
51. Способ получения композиции по п. 41, где плотность ПЭВП, привитого функциональным мономером, составляет не менее 0,960 г/см.
190/2,16
52. Способ получения композиции по п. 41, где ПТР для ЛПЭНП и ПЭВП находится в диапазоне от 0,9 до 1,1 г/10 мин.
53. Способ получения композиции по п. 41, где соотношение ПТР для ЛПЭНП и ПЭВП близко или равно 1.
54. Способ получения композиции по п. 41, где молекулярные массы ЛПЭНП и ПЭВП, привитого функциональным мономером, находятся в диапазоне от 65000 до 80000 г/моль.
55. Способ получения композиции по п. 41, где молекулярные массы ЛПЭНП и ПЭВП, привитого функциональным мономером, находятся в диапазоне от 70000 до 75000 г/моль.
56. Способ получения композиции по п. 41, где молекулярно-массовое распределение для ПЭВП, привитого функциональным мономером, составляет не менее 5,9.
57. Способ получения композиции по п. 41, где молекулярно-массовое распределение для ПЭВП, привитого функциональным мономером, составляет не менее 6,2.
58. Способ получения композиции по п. 41, где упомянутый ЛПЭНП представляет собой полиэтилен, который отличается наличием длинно-цепочечных ответвлений углеводородных цепей - боковых ответвлений, содержащих 100 и более атомов углерода.
59. Способ получения композиции по п. 41, где упомянутый ЛПЭНП представляет собой полиэтилен, который отличается наличием длинно-цепочечных ответвлений углеводородных цепей - боковых ответвлений, содержащих 100 и более атомов углерода, получаемый по механизму обратимой передачи цепи.
60. Способ получения композиции по п. 41, где функциональный мономер представляет собой малеиновый ангидрид.
61. Способ получения композиции по п. 41, где количество функционального мономера, привитого на ПЭВП, составляет от 2 до 0,5 мас.%, по отношению к общей массе ПЭВП, привитого функциональным мономером.
62. Способ получения композиции по п. 41, где количество функционального мономера, привитого на ПЭВП, составляет от 1,5 до 1,0 мас.%, по отношению к общей массе ПЭВП, привитого функциональным мономером.
63. Способ получения композиции по п. 41, где другие добавки включают антиоксиданты, УФ-поглотители, антистатические агенты, агенты кристаллизации, наполнители, скользящие добавки, замедлители горения.
64. Способ получения композиции по п. 41, где другие добавки используют в количестве от 0 до 1мас.%, предпочтительно от 0,1 до 0,5 мас.%
65. Способ получения композиции по п. 41, включающий стадию смешения ПЭВП и функционального мономера в присутствии либо в отсутствии радикального инициатора.
66. Способ получения композиции по п. 65, где ПЭВП и функциональный мономер перемешивают в течение промежутка времени от 1 до 20 минут, предпочтительно от 2 до 10 минут при температуре от 10 до 100°С, предпочтительно от 20 до 50°С.
67. Способ получения композиции по п.41, где другие необязательные добавки добавляют до или после прививки функционального мономера.
68. Способ получения композиции по п. 41, включающий стадию смешения ПЭВП, привитого функциональным мономером, с ЛПЭНП и эластомером в течение промежутка времени от 1 до 20 минут, предпочтительно от 2 до 10 минут при температуре от 10 до 100°С, предпочтительно от 20 до 50°С.
69. Способ получения композиции по п. 41, где переработку в однородный расплав осуществляют при температуре от 190 до 240°С, предпочтительно от 220 до 230°С.
70. Способ получения композиции по п. 41, где смешение и переработку в однородный расплав осуществляют с использованием смесительного оборудования и экструдера.
71. Применение адгезионной композиции на основе полиэтилена по любому из пп. 1-40 в качестве адгезионного слоя в многослойных покрытиях.
72. Применение по п. 71, где покрытие представляет собой многослойную изоляцию, в частности, труб, предназначенных для строительства магистральных газо- и нефтепроводов.
73. Труба, снабженная многослойной изоляцией, содержащей адгезионный слой, включающий адгезионную композицию на основе полиэтилена по любому из пп. 1-40.